(57)【要約】【課題】ニッケル酸化鉱石等の酸化鉱石を含む混合物を還元することでメタルを製造する製錬方法において、エネルギーコストを有効に低減させて、高い生産性でもって、高品質のメタルを効率的に製造することができる方法を提供する。【解決手段】本発明に係る酸化鉱石の製錬方法は、酸化鉱石と炭素質還元剤とを混合して得られた混合物を乾燥する乾燥工程Ｓ３１と、乾燥させた混合物を予熱する予熱工程Ｓ３２と、炉床が回転する回転炉床炉１を用いて、予熱後の混合物を還元する還元工程Ｓ３３と、得られた還元物を冷却する冷却工程Ｓ３５と、を有する還元処理工程Ｓ３を含む。そして、冷却工程Ｓ３５では、還元物に対する冷却処理を２段階に分けてその還元物を段階的に冷却し、１段階目の冷却処理を還元工程Ｓ３３における還元処理を実行した回転炉床炉１の炉内にて行い、２段階目の冷却処理をその回転炉床炉１の炉外にて行う。【選択図】図３
2019007064.tif 000002
【特許請求の範囲】
【請求項１】
酸化鉱石と炭素質還元剤とを混合して得られた混合物を乾燥する乾燥工程と、
乾燥させた混合物を予熱する予熱工程と、
炉床が回転する回転炉床炉を用いて、予熱後の混合物を還元する還元工程と、
得られた還元物を冷却する冷却工程と、
を有する還元処理工程を含み、
前記冷却工程では、前記還元物に対する冷却処理を２段階に分けて該還元物を段階的に冷却し、１段階目の冷却処理を前記還元工程における還元処理を実行した前記回転炉床炉の炉内にて行い、２段階目の冷却処理を該回転炉床炉の炉外にて行う
酸化鉱石の製錬方法。
【請求項２】
前記還元工程では、還元温度を１２００℃以上１４５０℃以下として還元する
請求項１に記載の酸化鉱石の製錬方法。
【請求項３】
前記冷却工程では、１段階目の冷却処理において前記還元物の温度を７００℃以上１２８０℃以下の範囲に冷却する
請求項１又は２に記載の酸化鉱石の製錬方法。
【請求項４】
前記冷却工程において２段階目の冷却処理を経て得られる前記還元物の温度は６００℃以上である
請求項１乃至３のいずれかに記載の酸化鉱石の製錬方法。
【請求項５】
前記還元工程を経て得られた還元物を、回転炉床炉内で所定の温度に保持する温度保持工程をさらに有し、
前記温度保持工程にて前記還元物を所定の時間で保持した後に、該還元物を前記冷却工程に供給する
請求項１乃至４のいずれかに記載の酸化鉱石の製錬方法。
【請求項６】
前記還元工程における処理と前記温度保持工程における処理とを同一の回転炉床炉内にて実行し、前記冷却工程では、該回転炉床炉内で、所定の時間で保持された還元物に対して１段階目の冷却処理を施す
請求項５に記載の酸化鉱石の製錬方法。
【請求項７】
前記温度保持工程では、前記還元物を１３００℃以上１５００℃以下の温度に保持する
請求項５又は６に記載の酸化鉱石の製錬方法。
【請求項８】
前記予熱工程における処理を、前記還元工程における処理を行う同一の回転炉床炉内にて実行する
請求項１乃至７のいずれかに記載の酸化鉱石の製錬方法。
【請求項９】
前記乾燥工程にて乾燥させる前記混合物は、
少なくとも、
酸化鉱石と、炭素質還元剤とを混合して混合物を得る混合処理工程と、
得られた混合物を塊状化する処理又は所定の容器に充填する処理を行う前処理工程と、
を経て得られたものである
請求項１乃至８のいずれかに記載の酸化鉱石の製錬方法。
【請求項１０】
前記還元処理工程における前記冷却工程にて所定の温度に冷却した還元物を、メタルとスラグとに分離して回収する分離工程を有する
請求項１乃至９のいずれかに記載の酸化鉱石の製錬方法。
【請求項１１】
酸化鉱石は、ニッケル酸化鉱石である
請求項１乃至１０のいずれかに記載の酸化鉱石の製錬方法。
【請求項１２】
前記還元物は、フェロニッケルを含有する
請求項１乃至１１のいずれかに記載の酸化鉱石の製錬方法。
【発明の詳細な説明】
【技術分野】
【０００１】
本発明は、酸化鉱石の製錬方法に関するものであり、例えば、ニッケル酸化鉱等を原料として炭素質還元剤により還元することで還元物を得る製錬方法に関する。
【背景技術】
【０００２】
酸化鉱石の一種であるリモナイトあるいはサプロライトと呼ばれるニッケル酸化鉱石の製錬方法として、熔錬炉を使用してニッケルマットを製造する乾式製錬方法、ロータリーキルンあるいは移動炉床炉を使用して鉄とニッケルの合金であるフェロニッケルを製造する乾式製錬方法、オートクレーブを使用してミックスサルファイドを製造する湿式製錬方法等が知られている。
【０００３】
上述した様々な方法の中で、特に乾式製錬法を用いてニッケル酸化鉱石を還元して製錬する場合、反応を進めるために原料のニッケル酸化鉱石を適度な大きさに破砕する等して塊状物化する処理が前処理として行われる。
【０００４】
具体的に、ニッケル酸化鉱石を塊状物化する、すなわち粉状や微粒状の鉱石を塊状にする際には、そのニッケル酸化鉱石と、それ以外の成分、例えばバインダーやコークス等の還元剤とを混合して混合物とし、さらに水分調整等を行った後に塊状物製造機に装入して、例えば一辺あるいは直径が１０ｍｍ〜３０ｍｍ程度の塊状物（ペレット、ブリケット等を指す。以下、単に「ペレット」という）とするのが一般的である。
【０００５】
塊状物化して得られるペレットには、含有する水分を「飛ばす」ために、ある程度の通気性が必要となる。さらに、その後の還元処理においてペレット内で均一に還元が進まないと、得られる還元物の組成が不均一になり、メタルが分散したり偏在したりする等の不都合が生じる。そのため、ペレットを作製する際には混合物を均一に混合したり、得られたペレットを還元する際には可能な限り均一な温度を維持することが重要となる。
【０００６】
加えて、還元処理により生成するメタル（フェロニッケル）を粗大化させることも非常に重要な技術である。生成したフェロニッケルが、例えば数１０μｍ〜数１００μｍ以下の細かな大きさであった場合、同時に生成するスラグと分離することが困難となり、フェロニッケルとしての回収率（収率）が大きく低下してしまう。そのため、還元後のフェロニッケルを粗大化する処理が必要となる。
【０００７】
さらに、製錬コストをいかに低く抑えられるかも重要な技術的課題であり、コンパクトな設備で操業することができる連続処理が望まれている。
【０００８】
例えば、特許文献１には、フェロニッケルの製造方法に関する技術が開示されており、特に、低品位の酸化ニッケル鉱石から高効率でフェロニッケル又はフェロニッケル製錬原料を製造する方法が開示されている。具体的には、酸化ニッケル及び酸化鉄を含有する原料と炭素質還元材とを混合して混合物とする混合工程と、その混合物を移動炉床炉内で加熱し還元して還元混合物を得る還元工程と、還元混合物を溶解炉で溶解してフェロニッケルを得る溶解工程と、を備えた方法が開示されている。
【０００９】
ここで、特許文献１には、還元混合物中のＮｉの金属化率を４０％以上、好ましくは８５％以上とすることにより、還元混合物中に残留する酸化ニッケルを溶解炉で還元するのに必要な還元所要熱が少なくなり、溶解炉におけるエネルギー消費量を低減できる、との記載がある。しかしながら、還元混合物中のＮｉの金属化率（以下、「メタル化率」ともいう）を高くして溶融炉で還元するのに必要な還元所要熱を少なくしても、Ｎｉをメタル化するのに必要な熱量そのものは同じであるため、全体でみるとエネルギーの消費量を低減することにはならず、従って製錬コストを低減することにはならない。
【００１０】
また、特許文献１には、移動炉床炉内で還元された還元塊成物（還元混合物）は、移動炉床炉内に設けられた輻射式冷却板や冷媒吹き付け装置等により通常１０００℃程度に冷却してから排出装置で排出される、との記載がある。しかしながら、還元塊成物を１０００℃程度以下まで冷却してから移動炉床炉から排出して回収するのでは、その移動炉床炉が冷えてしまい、還元するために再度温度を上げるためのエネルギーを要し、コストがかかってしまう。また、冷却、加熱を繰り返すことで炉への熱衝撃が高まり、装置寿命を縮めてしまい、これもコストアップにつながる要因となる。
【００１１】
このように、原料のニッケル酸化鉱石鉱を混合し、その混合物を還元して、メタルを製造するにあたり、生産性を向上させるとともに、製造コストを抑えながら高品質のメタルを製造するには、多くの問題があった。
【先行技術文献】
【特許文献】
【００１２】
【特許文献１】特開２００４−１５６１４０号公報
【発明の概要】
【発明が解決しようとする課題】
【００１３】
本発明は、このような実情に鑑みて提案されたものであり、ニッケル酸化鉱石等の酸化鉱石を含む混合物を還元することでメタルを製造する製錬方法において、エネルギーコストを有効に低減させて、高い生産性でもって、高品質のメタルを効率的に製造することができる方法を提供することを目的とする。
【課題を解決するための手段】
【００１４】
本発明者らは、上述した課題を解決するために鋭意検討を重ねた。その結果、金属酸化物の原料を含む混合物に対して、乾燥工程と、予熱工程と、回転炉床炉を使用した還元工程と、冷却工程とを順に実行する還元処理を施し、特にその冷却工程において２段階に分けた特定の冷却処理を施すことによって、効率的な製錬処理を行うことができることを見出し、本発明を完成するに至った。
【００１５】
（１）本発明の第１の発明は、酸化鉱石と炭素質還元剤とを混合して得られた混合物を乾燥する乾燥工程と、乾燥させた混合物を予熱する予熱工程と、炉床が回転する回転炉床炉を用いて、予熱後の混合物を還元する還元工程と、得られた還元物を冷却する冷却工程と、を有する還元処理工程を含み、前記冷却工程では、前記還元物に対する冷却処理を２段階に分けて該還元物を段階的に冷却し、１段階目の冷却処理を前記還元工程における還元処理を実行した前記回転炉床炉の炉内にて行い、２段階目の冷却処理を該回転炉床炉の炉外にて行う、酸化鉱石の製錬方法である。
【００１６】
（２）本発明の第２の発明は、第１の発明において、前記還元工程では、還元温度を１２００℃以上１４５０℃以下として還元する、酸化鉱石の製錬方法である。
【００１７】
（３）本発明の第３の発明は、第１又は第２の発明において、前記冷却工程では、１段階目の冷却処理において前記還元物の温度を７００℃以上１２８０℃以下の範囲に冷却する、酸化鉱石の製錬方法である。
【００１８】
（４）本発明の第４の発明は、第１乃至第３のいずれかの発明において、前記冷却工程において２段階目の冷却処理を経て得られる前記還元物の温度は６００℃以上である、酸化鉱石の製錬方法である。
【００１９】
（５）本発明の第５の発明は、第１乃至第４のいずれかの発明において、前記還元工程を経て得られた還元物を、回転炉床炉内で所定の温度に保持する温度保持工程をさらに有し、前記温度保持工程にて前記還元物を所定の時間で保持した後に、該還元物を前記冷却工程に供給する、酸化鉱石の製錬方法である。
【００２０】
（６）本発明の第６の発明は、第５の発明において、前記還元工程における処理と前記温度保持工程における処理とを同一の回転炉床炉内にて実行し、前記冷却工程では、該回転炉床炉内で、所定の時間で保持された還元物に対して１段階目の冷却処理を施す、酸化鉱石の製錬方法である。
【００２１】
（７）本発明の第７の発明は、第５又は第６の発明において、前記温度保持工程では、前記還元物を１３００℃以上１５００℃以下の温度に保持する、酸化鉱石の製錬方法である。
【００２２】
（８）本発明の第８の発明は、第１乃至第７のいずれかの発明において、前記予熱工程における処理を、前記還元工程における処理を行う同一の回転炉床炉内にて実行する、酸化鉱石の製錬方法である。
【００２３】
（９）本発明の第９の発明は、第１乃至第８のいずれかの発明において、前記乾燥工程にて乾燥させる前記混合物は、少なくとも、酸化鉱石と、炭素質還元剤とを混合して混合物を得る混合処理工程と、得られた混合物を塊状化する処理又は所定の容器に充填する処理を行う前処理工程と、を経て得られたものである、酸化鉱石の製錬方法である。
【００２４】
（１０）本発明の第１０の発明は、第１乃至第９のいずれかの発明において、前記還元処理工程における前記冷却工程にて所定の温度に冷却した還元物を、メタルとスラグとに分離して回収する分離工程を有する、酸化鉱石の製錬方法である。
【００２５】
（１１）本発明の第１１の発明は、第１乃至第１０のいずれかの発明において、酸化鉱石は、ニッケル酸化鉱石である、酸化鉱石の製錬方法である。
【００２６】
（１２）本発明の第１２の発明は、第１乃至第１１のいずれかの発明において、前記還元物は、フェロニッケルを含有する、酸化鉱石の製錬方法である。
【発明の効果】
【００２７】
本発明によれば、酸化鉱石を含む混合物を還元することでメタルを製造する製錬方法において、エネルギーコストを有効に低減させて、高い生産性でもって、高品質のメタルを効率的に製造することができる。
【図面の簡単な説明】
【００２８】
【図１】ニッケル酸化鉱石の製錬方法の流れの一例を示す工程図である。
【図２】還元処理工程にて実行する処理工程を示す工程図である。
【図３】回転炉床炉の構成の一例を示す構成図である。
【発明を実施するための形態】
【００２９】
以下、本発明の具体的な実施形態（以下、「本実施の形態」という）について詳細に説明する。なお、本発明は、以下の実施形態に限定されるものではなく、本発明の要旨を変更しない範囲で種々の変更が可能である。また、本明細書において、「Ｘ〜Ｙ」（Ｘ、Ｙは任意の数値）との表記は、「Ｘ以上Ｙ以下」の意味である。
【００３０】
≪１．本発明の概要≫
本発明に係る酸化鉱石の製錬方法は、酸化鉱石を原料として、その酸化鉱石と炭素質還元剤とを混合して混合物とし、得られた混合物を高温下で還元処理に付して還元物であるメタルを製造する方法である。例えば、酸化鉱石として、酸化ニッケルや酸化鉄等を含有するニッケル酸化鉱石を原料とし、そのニッケル酸化鉱石を炭素質還元剤と混合して、高温下において、混合物に含まれるニッケルを優先的に還元し、また鉄を部分的に還元することで鉄とニッケルの合金であるフェロニッケルを製造する方法が挙げられる。
【００３１】
具体的に、本発明に係る酸化鉱石の製錬方法は、酸化鉱石と炭素質還元剤とを混合して得られた混合物を乾燥する乾燥工程と、乾燥させた混合物を予熱する予熱工程と、炉床が回転する回転炉床炉を用いて予熱後の混合物を還元する還元工程と、得られた還元物を冷却する冷却工程と、を有する還元処理工程を含む。そして、還元物を冷却する冷却工程では、その還元物に対する冷却処理を２段階に分けてその還元物を段階的に冷却するようにし、１段階目の冷却処理を還元工程における還元処理を実行した回転炉床炉の炉内にて行い、２段階目の冷却処理をその回転炉床炉の炉外にて行うことを特徴としている。
【００３２】
このような製錬方法によれば、還元処理を経て得られた還元物を２段階に分けて段階的に冷却するようにしていることから、１段階目の冷却温度を比較的高めに設定することができる。特に、この冷却工程では、１段階目の冷却処理を、還元処理が施されたその回転炉床炉の炉内にて行うようにしているため、その冷却処理を実行した回転炉床炉の炉床の温度を高めに維持することができ、その炉床が予熱工程や還元工程に戻った際にも、各工程における処理の適正温度にまで加熱するためのエネルギーを低減することができる。
【００３３】
これにより、回転炉床炉内における温度差を減らすことができ、その結果として、炉床や炉壁に加わる熱応力を低減させ、炉の寿命を延ばすことができる。また、操業中の不具合も有効に減らすことができる。
【００３４】
さらに、２段階目の冷却処理を回転炉床炉の外にて行うようにしているため、その２段階目の冷却処理の目標温度を、回転炉床炉の適正温度とは独立して設定することができる。このため、予熱工程や還元工程の処理時間等に影響を及ぼすことなく、目的に合わせて適宜調整することができる。
【００３５】
またさらに、還元物を２段階にわたって段階的に冷却するようにし、１段階目の冷却処理では比較的温度を高めに設定することで、還元物中において生成したメタル成分を十分に沈降させて粗大化させることができる。これにより、後述する分離工程Ｓ４において、目的とするフェロニッケルメタルを分離しやすくし、効率的に回収することができる。
【００３６】
以下では、本発明の具体的な実施形態（以下、「本実施の形態」という）として、ニッケル酸化鉱石の製錬方法を例に挙げて説明する。上述したように、製錬原料であるニッケル酸化鉱石は、酸化ニッケル（ＮｉＯ）と酸化鉄（Ｆｅ２Ｏ３）とを少なくとも含むものであり、そのニッケル酸化鉱石を製錬原料として還元処理することすることで、メタルとして鉄−ニッケル合金（フェロニッケル）を製造することができる。
【００３７】
なお、本発明は、酸化鉱石としてニッケル酸化鉱石に限定されるものではなく、製錬方法としても酸化ニッケル等を含むニッケル酸化鉱石からフェロニッケルを製造する方法に限られるものではない。
【００３８】
≪２．ニッケル酸化鉱の製錬方法≫
本実施の形態に係るニッケル酸化鉱の製錬方法は、製錬原料であるニッケル酸化鉱石を炭素質還元剤等と混合、混練して混合物を作り、その混合物に対して還元処理を施すことによって、メタルであるフェロニッケルとスラグとを生成させる方法である。なお、メタルであるフェロニッケルは、還元処理を経て得られたメタルとスラグとを含む混合物から、そのメタルを分離することで回収することができる。
【００３９】
図１は、ニッケル酸化鉱石の製錬方法の流れの一例を示す工程図である。図１に示すように、このニッケル酸化鉱石の製錬方法は、ニッケル酸化鉱石と炭素質還元剤等の材料とを混合して混合物を得る混合処理工程Ｓ１と、得られた混合物を塊状化あるいは所定の容器に充填する還元投入前処理工程Ｓ２と、所定の温度（還元温度）で混合物を還元する還元処理工程Ｓ３と、還元処理により生成したメタルとスラグとを含む混合物からメタルを分離して回収する分離工程Ｓ４と、を有する。
【００４０】
＜２−１．混合処理工程＞
混合処理工程Ｓ１は、ニッケル酸化鉱を含む原料粉末を混合して混合物を得る工程である。具体的に、混合処理工程Ｓ１では、原料鉱石であるニッケル酸化鉱石と、炭素質還元剤と、さらに必要に応じて、鉄鉱石、フラックス成分、バインダー等の、例えば粒径が０．２ｍｍ〜０．８ｍｍ程度の原料粉末とを所定の割合で混合して混合物を得る。
【００４１】
原料鉱石であるニッケル酸化鉱石としては、特に限定されないが、リモナイト鉱、サプロライト鉱等を用いることができる。なお、ニッケル酸化鉱石は、酸化ニッケル（ＮｉＯ）と、酸化鉄（Ｆｅ２Ｏ３）とを少なくとも含有する。
【００４２】
炭素質還元剤としては、特に限定されないが、例えば、石炭粉、コークス粉等が挙げられる。なお、この炭素質還元剤は、原料鉱石であるニッケル酸化鉱石の粒度や粒度分布と同等の大きさのものであると、均一に混合し易く、還元反応も均一に進みやすくなるため好ましい。
【００４３】
炭素質還元剤の混合量としては、ニッケル酸化鉱石を構成する酸化ニッケルの全量をニッケルメタル還元するのに必要な化学当量と、酸化鉄（酸化第二鉄）を金属鉄に還元するのに必要な化学当量との両者合計値（便宜的に「化学当量の合計値」ともいう）を１００質量％としたときに、好ましくは５質量％以上６０質量％以下の炭素量の割合、より好ましくは１０質量％以上４０質量％以下の炭素量の割合となるように調整することができる。このように、炭素質還元剤の混合量を、化学当量の合計値１００質量％に対して５質量％以上の割合とすることで、ニッケルの還元を効率的に進行させることができ生産性が向上する。一方で、化学当量の合計値１００質量％に対して６０質量％以下の割合とすることで、鉄の還元量を抑えて、ニッケル品位の低下を防ぎ、高品質のフェロニッケルを製造することができる。このように、好ましくは、炭素質還元剤の混合量を化学当量の合計値１００質量％に対して５質量％以上６０質量％以下の炭素量の割合とすることで、混合物の表面に金属成分により生成した殻（メタルシェル）を均一に生成させて生産性を向上させることができ、またニッケル品位の高い高品質なフェロニッケルを得ることができ、好ましい。
【００４４】
また、任意成分の添加剤である鉄鉱石としては、例えば、鉄品位が５０％程度以上の鉄鉱石、ニッケル酸化鉱石の湿式製錬により得られるヘマタイト等を用いることができる。
【００４５】
また、フラックス成分としては、例えば、酸化カルシウム、水酸化カルシウム、炭酸カルシウム、二酸化珪素等を挙げることができる。また、バインダーとしては、例えば、ベントナイト、多糖類、樹脂、水ガラス、脱水ケーキ等を挙げることができる。
【００４６】
混合処理工程Ｓ１では、上述したようなニッケル酸化鉱石を含む原料粉末を均一に混合することによって混合物を得る。この混合に際しては、混合性を高めるために混練を同時に行ってもよく、混合後に混練を行ってもよい。具体的に、混練は、例えば二軸混練機等を用いて行うことができ、混合物を混練することによってその混合物にせん断力を加え、炭素質還元剤や原料粉末等の凝集を解いて、均一に混合できるとともに、各々の粒子の密着性を向上させ、また空隙を減少させることができる。これにより、還元反応が起りやすくなるとともに均一に反応させることができ、還元反応の反応時間を短縮することができる。また、品質のばらつきを抑えることができる。そして、結果として、生産性の高い処理を施すことができ、高い品質のフェロニッケルを製造することができる。
【００４７】
また、混練した後、押出機を用いて押出してもよい。このように押出機で押出すことによって、より一層高い混練効果を得ることができる。
【００４８】
なお、下記表１に、混合処理工程Ｓ１にて混合する、原料鉱石であるニッケル酸化鉱石と、鉄鉱石の組成（質量％）の一例を示す。なお、原料の組成としては、これに限定されるものではない。
【００４９】
【表１】
2019007064.tif 000003
【００５０】
＜２−２．還元投入前処理工程（前処理工程）＞
還元投入前処理工程Ｓ２は、混合処理工程Ｓ１で得られた混合物を、塊状物に塊状化し、あるいは容器に充填する工程である。すなわち、この還元投入前処理工程Ｓ２では、原料粉末を混合して得られた混合物を、後述する還元処理工程Ｓ３にて使用する炉に投入し易くし、また効率的に還元反応が生じるように成形する。
【００５１】
［混合物の塊状化］
得られた混合物を塊状化する場合には、その混合物を塊状物に形成（造粒）する。具体的には、得られた混合物に対して塊状化に必要な所定量の水分を添加し、例えば塊状物製造装置（転動造粒機、圧縮成形機、押出成形機等、あるいはペレタイザーともいう）を用いて所定の形状のペレットに成形する。
【００５２】
混合物を成形して得られる塊状化物（ペレット）の形状としては、特に限定されず、例えば、直方体状、円柱状、球状等とすることができる。その中でも、球状のペレットであることにより、還元反応が比較的均一に進み易く好ましい。また、次工程の還元処理工程Ｓ３での処理において、ペレットを積層させた状態で処理できることが好ましく、その点においても、ペレットが直方体状、円柱状、球状等であれば、還元炉内に積層させて載置させ易く、還元処理に供する処理量を多くすることができる。また、このように積層させて還元処理に供することで、一つのペレットを巨大化しなくても還元時の処理量を増やすことができるため、取り扱いが容易となり、また移動時等に崩れ落ちたりすることがなく、不良等の発生を抑えることができる。
【００５３】
また、ペレットの大きさとしては、特に限定されないが、例えば、乾燥処理（乾燥工程Ｓ３１）、予熱処理（予熱工程Ｓ３２）を経て、還元処理（還元工程Ｓ３３）を行うために使用する炉に装入されるペレットの大きさ（球状のペレットの場合には直径）で、１０ｍｍ〜３０ｍｍ程度となるようにすることができる。
【００５４】
また、ペレットの体積としては、特に限定されないが、８０００ｍｍ３以上であることが好ましい。ペレットの体積が小さすぎると、成形コストが高くなり、還元炉に投入するのに手間がかかる。また、ペレットの体積が小さいと、ペレット全体に占める表面積の割合が大きくなるため、ペレットの表面と内部での還元度の差が現れやすくなり、均一に還元を進めることが困難になる可能性があり、高品質のフェロニッケルを製造することが難くなる。一方で、混合物からなるペレットの体積が８０００ｍｍ３以上であれば、成形コストを有効に抑えることができ、取り扱いも容易となる。また、高品質のフェルニッケルを安定的に得ることができる。
【００５５】
［混合物の容器への充填］
得られた混合物を容器に充填する場合には、その混合物を押出機等で混練しながら所定の容器に充填することができる。このように、容器に充填したのち、そのまま次工程の還元処理工程Ｓ３にて還元処理を行ってもよいが、容器に充填した混合物をプレス等により押し固めることが好ましい。容器内で混合物を押し固めて成形することによって、混合物の密度を上げることができるとともに、密度が均一化し、還元反応がより均一に進み易くなり、品質ばらつきの小さいフェロニッケルを製造することができる。
【００５６】
容器内に充填する混合物の形状としては、特に限定されないが、例えば直方体、立方体、円柱等とすることが好ましい。また、その大きさについても特に限定されないが、例えば直方体形状や立方体形状であれば、概ね、縦、横の内寸が５００ｍｍ以下であることが好ましい。このような形状、大きさとすることにより、品質ばらつきが小さく、かつ生産性の高い製錬を行うことができる。
【００５７】
＜２−３．還元処理工程＞
還元処理工程Ｓ３では、混合処理工程Ｓ１にて原料粉末が混合され、還元投入前処理工程Ｓ２にて塊状化あるいは容器に充填された混合物を、所定の還元温度に還元加熱する。還元処理工程Ｓ３における混合物の還元加熱処理により、製錬反応が進行して、メタルとスラグとが生成する。
【００５８】
図２は、還元処理工程Ｓ３にて実行する処理工程を示す工程図である。図２に示すように、還元処理工程Ｓ３は、混合物を乾燥する乾燥工程Ｓ３１と、乾燥させた混合物を予熱する予熱工程Ｓ３２と、混合物を還元する還元工程Ｓ３３と、得られた還元物を冷却する冷却工程Ｓ３５と、を有する。また、好ましくは、還元工程Ｓ３３を経て得られた還元物を所定の温度範囲に保持する温度保持工程Ｓ３４を有する。
【００５９】
ここで、還元工程Ｓ３３における処理は、炉床が回転する回転炉床炉を用いて行われ、例えば還元温度を１２００℃以上１４５０℃以下として還元処理が施される。さらに、還元処理により得られた還元物を所定の温度範囲に保持する温度保持工程Ｓ３４を実行する場合には、少なくとも、還元工程Ｓ３３における処理と温度保持工程Ｓ３４における処理とを回転炉床炉にて実行する。
【００６０】
このように、これらの処理を同一の回転炉床炉にて行うことによって、その回転炉床炉内の温度を高い温度で維持することができるため、それぞれの工程における処理の都度、温度を上げたり下げたりする等の必要が無くなり、エネルギーコストを大幅に低減することができる。また、回転炉床炉を用いた処理によれば、温度の制御や管理が容易になる。これらのことから、高い生産性でもって品質の良好なフェロニッケルを連続して安定的に製造することができる。
【００６１】
そして、本実施の形態においては、還元物を冷却する冷却工程Ｓ３５における冷却処理を２段階に分け、その還元物を段階的に冷却するようにしており、１段階目の冷却処理を還元処理を実行した回転炉床炉の炉内にて行い、２段階目の冷却処理をその回転炉床炉の炉外にて行うことを特徴としている。
【００６２】
このような方法によれば、連続操作のなかで還元物を冷却することができ効率的な処理を行うことが可能になるとともに、１段階目の冷却処理を実行した回転炉床炉の炉床の温度を高めに維持でき、その炉床が予熱工程や還元工程に戻った際にも、各工程における処理の適正温度にまで加熱するためのエネルギーを低減することができる。このことにより、回転炉床炉内における温度差を減らすことができ、その結果として、炉床や炉壁に加わる熱応力を低減させ、炉の寿命を延ばすことができる。また、操業中の不具合も有効に減らすことができる。
【００６３】
さらに、還元物を２段階にわたって段階的に冷却するようにし、１段階目の冷却処理では比較的温度を高めに設定することで、還元物中において生成したメタル成分を十分に沈降させて粗大化させることができる。これにより、後述する分離工程Ｓ４において、目的とするフェロニッケルメタルを分離しやすくし、効率的に回収することができる。
【００６４】
（１）乾燥工程
乾燥工程Ｓ３１では、原料粉末を混合して得られた混合物に対して乾燥処理を施す。この乾燥工程Ｓ３１は、主に混合物中の水分や結晶水を飛ばすことを目的とする。
【００６５】
混合処理工程Ｓ１にて得られた混合物には水分等が多く含まれており、そのような状態で還元処理時に高温の還元温度まで急加熱すると、水分が一気に気化、膨張し、塊状化した混合物が割れたり、場合によって破裂して粉々になってしまい、均一な還元処理を行うことが困難になる。そのため、還元処理を行うに先立ち、混合物に対する乾燥処理を施して水分を除去するようにし、ペレット等の破壊を防止する。
【００６６】
乾燥工程Ｓ３１における乾燥処理は、回転炉床炉に接続される形態で行われることが好ましい。回転炉床炉内において乾燥処理を施すエリア（乾燥エリア）を設けて実施することも考えられるが、このような場合、乾燥エリアでの乾燥処理が律速となって、還元工程Ｓ３３における処理や温度保持工程Ｓ３４における処理に影響を与える可能性がある。
【００６７】
したがって、乾燥工程Ｓ３１における乾燥処理は、回転炉床炉の炉外に設けられ、その回転炉床炉に接続された乾燥室にて行われることが好ましい。なお、詳しくは後述するが、図３に、回転炉床炉１と、その回転炉床炉１に接続された乾燥室２０の構成例を示す。このように、回転炉床炉１の炉外に乾燥室２０を設けることで、後述する予熱、還元、冷却といった工程とは全く別に乾燥室を設計でき、望ましい乾燥処理、予熱処理、還元処理、冷却処理をそれぞれ実行し易くなる。例えば、原料に依存して混合物に水分が多く残存するような場合には、乾燥処理に時間がかかるため、乾燥室２０の全長を長めに設計すればよく、または乾燥室２０内での混合物の搬送速度が遅くなるように設計すればよい。
【００６８】
乾燥室２０における乾燥処理としては、例えば、混合物中の固形分が７０質量％程度で、水分が３０質量％程度となるように処理することができる。また、乾燥方法については、特に限定されないが、乾燥室２０において搬送されてきた混合物に対し熱風を吹き付けることによって行うことができる。また、乾燥温度についても、特に限定されないが、還元反応がはじまらないようにする観点から、５００℃以下とすることが好ましく、かつその５００℃以下の温度で均一に乾燥することが好ましい。
【００６９】
下記表２に、乾燥処理後の混合物における固形分の組成（質量部）の一例を示す。なお、混合物の組成としては、これに限定されるものではない。
【００７０】
【表２】
2019007064.tif 000004
【００７１】
（２）予熱工程
予熱工程Ｓ３２では、乾燥工程Ｓ３１での乾燥処理により水分を除去した後の混合物を予熱（予備加熱）する。
【００７２】
混合物を回転炉床炉に装入していきなり高温の還元温度まで上げてしまうと、熱応力によって混合物が割れたり、粉状になってしまったりすることがある。また、混合物の温度が均一に上がらず、還元反応にばらつきが生じ、生成されるメタルの品質がばらつくことがある。そのため、混合物に対して乾燥処理を施した後に、所定の温度にまで予熱することが好ましく、これにより混合物の破壊や還元反応のばらつきを抑えることができる。
【００７３】
予熱工程Ｓ３２における予熱処理は、還元工程Ｓ３３における還元処理を実行する回転炉床炉内にて行われることが好ましく、回転する炉床において分割された処理室の一つを予熱室として行われるようにすることが好ましい。図３に、回転炉床炉１の構成例を示すが、炉外の乾燥室２０を接続される箇所であり、乾燥室２０を経て移送された混合物が回転炉床炉内に装入される最初の処理室を予熱室１０ａとして構成することができる。
【００７４】
予熱室１０ａにおける予熱処理としては、特に限定されないが、予熱温度を６００℃以上として行うことが好ましく、予熱温度を７００℃以上１２８０℃以下として行うことがより好ましい。このような範囲の予熱温度で処理することによって、続く還元処理における還元温度まで再加熱する際に必要なエネルギーを大幅に削減することができる。
【００７５】
なお、予熱処理は、上述した乾燥処理と同様に、回転炉床炉の炉外に設けられた処理室（予熱室）にて行われるようにしてもよい。その場合、予熱室は、回転炉床炉１の炉外に設けられて、乾燥処理を行う乾燥室２０と連続的に設けられるように構成できる。
【００７６】
（３）還元工程
還元工程Ｓ３３では、予熱工程Ｓ３２にて予熱した混合物を所定の還元温度で還元処理する。具体的に、還元工程Ｓ３３における還元処理は、炉床が回転する回転炉床炉１にて行う。このように、回転炉床炉を用いて還元処理を行うことにより、炉内の温度を高い温度範囲に維持することができ、温度を上げたり下げたりする必要がなく、エネルギーコストを大幅に低減することができる。また、温度の制御や管理が容易となり、高い品質のフェロニッケルを安定的に生産することができる。
【００７７】
（回転炉床炉の構成）
ここで、図３は、炉床が回転する回転炉床炉の構成例を示す図（平面図）である。図３に示すように、回転炉床炉１は、炉床が回転する領域１０を有し、領域１０は４つ分割されてそれぞれで処理室（１０ａ，１０ｂ，１０ｃ，１０ｄ）を構成している。
【００７８】
具体的に、この回転炉床炉１においては、例えば、符号「１０ａ」〜「１０ｄ」の４つの処理室うち、炉外の乾燥室２０と接続された処理室１０ａを「予熱室（予熱エリア）」とする。また、還元工程Ｓ３３後に後述する温度保持工程Ｓ３４を実行する場合には、例えば、処理室１０ｂを「還元室（還元エリア）」とし、処理室１０ｃを温度保持工程Ｓ３４における処理を行う「温度保持室（保持エリア）」とすることができる。
【００７９】
そして、本実施の形態においては、還元工程Ｓ３３における還元処理により得られた還元物、あるいはその還元物を温度保持工程Ｓ３４にて所定の温度に保持した後の還元物に対して冷却を施す１段目の冷却処理を、回転炉床炉１内にて行う。具体的には、回転炉床炉１における処理室１０ｄを「１段階目の冷却室（冷却エリア）」として、所定の温度範囲にまで還元物を冷却する。このように、１段階目の冷却処理を回転炉床炉１内にて行うことで、冷却を含めた操作を連続的に行うことができ、生産性を高めることができる。
【００８０】
なお、回転炉床炉１には、処理室１０ｄと直接接続される形態で、炉外に処理室（２段階目の冷却室）３０が接続されており、その炉外の処理室３０では、１段階目の冷却処理を経た還元物をさらに冷却する２段階目の冷却処理が実行される。
【００８１】
回転炉床炉１において、各工程間、すなわち各処理室間は、反応温度を厳密に制御してエネルギーロスを抑制するために、仕切り壁で仕切られた構造とすることが好ましい。このように、各工程の間を仕切ることが可能な構造を有する回転炉床炉によれば、各処理室間におけるエネルギーロスを抑制しながら、同一の回転炉床炉を用いて行うことができる。ただし、仕切り壁が固定式のものであると、工程間の搬送や、特に回転炉床炉への装入及び排出が困難となる可能性があるため、その仕切り壁としては、処理物の移動に差し支えることがない程度に開閉できる構造とすることが好ましい。
【００８２】
ここで、回転炉床炉１は、例えば、金属製炉床台（以下、単に「炉床台」ともいう）と、その炉床台上に構成される炉床とにより構成されている。炉床の材質としては、特に限定されないが、例えばグラファイトにより構成することができる。炉床をグラファイトにより構成することで、炉床とその炉床上に載置される混合物との反応を抑制することができる。還元処理により得られる還元物（メタルとスラグとの混在物）は、グラファイトを構成する炭素との濡れ性が悪く、反応し難いものである。このため、グラファイトにより構成される炉床を設けることで、混合物との反応を有効に抑制できる。
【００８３】
回転炉床炉１は、上述したように、平面上に回転移動する炉床を備えており、混合物を載置した炉床が所定の速度で回転移動することで、それぞれの処理室（１０ａ，１０ｂ，１０ｃ，１０ｄ）を通過し、その通過の際に処理が行われる。なお、図３中の回転炉床炉１上の矢印は、炉床の回転方向を示すとともに、処理物（混合物）の移動方向を示す。
【００８４】
また上述したように、回転炉床炉１は、その炉外に設けられた乾燥室２０と接続されており、乾燥室２０にて混合物に対する乾燥処理が施されたのち、乾燥後の混合物が回転炉床炉１内の予熱室１０ａに移動して予熱処理され、その後、順次に炉内を移されるようになっている。また、回転炉床炉１は、その炉外に設けられた２段階目の冷却室３０と接続されており、回転炉床炉１内の１段階目の冷却室１０ｄを経て得られた還元物がその２段階目の冷却室３０にてさらに冷却処理される。
【００８５】
なお、炉床が回転する領域１０を分割して形成される処理室の数としては、図３に例示する４つに限られるものではない。また、還元室の数等についても、上述した例に限られず、処理時間等に応じて適宜設定することができる。
【００８６】
（回転炉床炉における還元処理）
回転炉床炉１を使用した還元処理においては、混合物に含まれるニッケルを優先的にかつ可能な限り完全に還元し、一方で、その混合物に含まれる鉄は一部だけ還元して、目的とするニッケル品位のフェロニッケルが得られようにすることが好ましい。
【００８７】
具体的に、還元温度としては、特に限定されないが、１２００℃以上１４５０℃以下の範囲とすることが好ましく、１３００℃以上１４００℃以下の範囲とすることがより好ましい。このような温度範囲で還元することによって、均一に還元反応を生じさせることができ、品質のばらつきを抑制したメタル（フェロニッケルメタル）を生成させることができる。また、より好ましくは１３００℃以上１４００℃以下の範囲の還元温度で還元することで、比較的短時間で所望の還元反応を生じさせることができる。
【００８８】
還元処理に際しては、上述した範囲の還元温度になるまで回転炉床炉１における還元室１０ｂの内部温度を上昇させ、昇温後にその温度を維持する。
【００８９】
（４）温度保持工程
必須の態様ではないが、還元工程Ｓ３３を経て得られた還元物を、回転炉床炉１内で所定の高い温度条件で保持する温度保持工程Ｓ３４を行うようにしてもよい。このように、還元工程Ｓ３３における所定の還元温度での還元処理により得られた還元物を、すぐに冷却するのではなく、高温の雰囲気で保持することによって、還元物中において生成したメタル成分を沈降させて粗大化させることができる。
【００９０】
還元処理して得られた状態において還元物中のメタル成分が小さい場合、例えば２００μｍ以下程度のバルク状のメタルであった場合には、その後の分離工程Ｓ４にてメタルとスラグとを分離することが困難になってしまう。このため、必要に応じて、還元反応が終わった後も引き続き一定時間に亘って還元物を高温保持することによって、還元物中のスラグよりも比重の大きいメタルを沈降、凝集させて、メタルを粗大化させる。
【００９１】
なお、還元工程Ｓ３３における還元処理により、製造上問題ないレベルまでメタルが粗大化している場合には、特にこの温度保持工程Ｓ３４を設けることを必要としない。
【００９２】
具体的に、温度保持工程Ｓ３４における還元物の保持温度としては、例えば、１３００℃以上１５００℃以下の高温範囲とすることが好ましい。このような範囲で還元物を高温保持することによって、還元物中のメタル成分を効率よく沈降させて粗大なメタルとすることができる。なお、保持温度が１３００℃未満であると、還元物の多くの部分が固相となるため、メタル成分が沈降しないか、沈降した場合であっても時間を要してしまい好ましくない。一方で、保持温度が１５００℃を超えると、得られた還元物と炉床材との反応が進行して、還元物を回収できなくなることがあり、また、炉を損傷させてしまうことがある。
【００９３】
温度保持工程Ｓ３４における処理は、還元工程Ｓ３３にて使用する回転炉床炉１内において、還元処理に続いて連続的に行うようにする。すなわち、図３を用いて説明したように、回転炉床炉１において、処理室１０ａを予熱室とし、処理室１０ｂを還元室とし、処理室１０ｃを温度保持工程Ｓ３４における処理を行う温度保持室として、還元室１０ｂを通過して得られた還元物を、温度保持室（１０ｄ）にて所定の温度範囲に保持させる。
【００９４】
このように、還元処理を経て得られた還元物を所定の温度に保持する処理を、回転炉床炉１を用いて連続的に行うことによって、還元物中のメタル成分を効率的に沈降させて粗大化させることができる。しかも、還元工程Ｓ３３における処理と、温度保持工程Ｓ３４における処理とを別々の炉ではなく、回転炉床炉１を用いて連続的に行うことで、各処理間におけるヒートロスを低減して効率的な操業を可能にする。
【００９５】
（５）冷却工程
冷却工程Ｓ３５では、還元工程Ｓ３３を経て得られた還元物、または温度保持工程Ｓ３４にて所定の時間に亘り高温保持した後の還元物を、続く分離工程Ｓ４にて分離回収できる温度まで冷却する。
【００９６】
本実施の形態においては、還元物に対する冷却処理を２段階に分けてその還元物を段階的に冷却するようにしている。また、１段階目の冷却処理を、還元工程における還元処理等を実行した回転炉床炉１の炉内にて行い、２段階目の冷却処理を、その回転炉床炉１の炉外にて行うことを特徴としている。
【００９７】
具体的には、図３を用いて説明したように、回転炉床炉１において、処理室１０ｄを１段階目の冷却室とし、還元処理を経た還元物、あるいは還元物を所定の温度に保持した後の還元物に対する１段階目の冷却処理を実行する。また、回転炉床炉１の炉外に接続された２段階目の冷却室３０にて、１段階目の冷却処理が行われた後の還元物に対する２段階目の冷却処理を実行する。
【００９８】
ここで、冷却工程Ｓ３５における温度（以下、「回収時温度」ともいう）は、還元物が実質的に固体として扱える温度であって、可能な限り高い温度であることが好ましい。この点において、２段階に分けて冷却処理を行うようにすることで、段階的に徐々に冷却することが可能となり、１段階目の冷却処理の温度、すなわち回転炉床炉１内の１段階目の冷却室１０ｄでの温度をできるだけ高くすることができる。これにより、その炉床が予熱工程を実行する処理室１０ａに戻った際にも、予熱処理の適正温度にまで再加熱するためのエネルギーを低減することができ、低コストでニッケル製錬を行うことができる。また、回収時温度をできるだけ高く、例えば６００℃以上の温度として回収することができる。
【００９９】
また、一方で、２段階目の冷却処理は、回転炉床炉１の炉外に接続された２段階目の冷却室３０にて行うようにすることで、その冷却室３０での冷却終了温度を、回転炉床炉１における各工程での処理の最適な温度配分とは独立して設定することができる。このため、回転炉床炉１における予熱、還元、冷却といった工程での処理時間等に影響を及ぼすことがなく、目的に合わせて個別に調整することができる。
【０１００】
さらに、２段階の冷却処理を行うようにし、回転炉床炉１内における温度差を減少させることで、回転炉床炉１の炉床、炉壁等に加わる熱応力を減らすことができ、回転炉床炉１の寿命を大きく延ばすことができる。また、操業中の不具合も大幅に減少させることができ、安定的な操業を可能にする。
【０１０１】
さらに、このように還元物を２段階にわたって段階的に冷却するようにし、１段階目の冷却処理では比較的温度を高めに設定することで、還元物中において生成したメタル成分を十分に沈降させて粗大化させることができる。これにより、分離工程Ｓ４において、目的とするフェロニッケルメタルを分離しやすくし、効率的に回収することができる。
【０１０２】
なお、２段階目の冷却室３０は、回転炉床炉１から排出された還元物（１段階目の冷却処理を経た還元物）を受け取り、そのまま連続的に冷却できる構造であるほうが効率的であるため、ベルトコンベアのような直線上を搬送できる構造を備えることが好ましい。
【０１０３】
１段階目の冷却処理においては、還元物の温度が７００℃以上１２８０℃以下の範囲となるように冷却することが好ましい。このような範囲とすることで、上述した効果がより一層顕著に表れることになり好ましい。
【０１０４】
また、２段階目の冷却処理においては、還元物をさらに冷却するが、２段階目の冷却室３０から排出される還元物の温度としては６００℃以上が維持されるようにすることが好ましい。なお、この還元物の温度が回収時温度となる。
【０１０５】
＜２−４．分離工程＞
分離工程Ｓ４は、還元処理工程Ｓ３にて生成した還元物からメタル（フェロニッケルメタル）を分離し回収する。具体的に、分離工程Ｓ４では、混合物を還元加熱処理することによって得られた、メタル相（メタル固相）とスラグ相（スラグ固相）とを含む混在物（還元物）から、メタル相を分離して回収する。
【０１０６】
固体として得られたメタル相とスラグ相との混在物からメタル相とスラグ相とを分離する方法としては、例えば、篩い分けによる不要物の除去に加えて、比重による分離や、磁力による分離等の方法を利用することができる。また、得られたメタル相とスラグ相は、濡れ性が悪いことから容易に分離することができ、大きな混在物に対して、例えば、所定の落差を設けて落下させる、あるいは篩い分けの際に所定の振動を与える等の衝撃を与えることで、その混在物からメタル相とスラグ相とを容易に分離することができる。
【０１０７】
このようにしてメタル相とスラグ相とを分離することによって、メタル相を回収し、フェロニッケルの製品とすることができる。
【実施例】
【０１０８】
以下、本発明の実施例を示してより具体的に説明するが、本発明は以下の実施例に何ら限定されるものではない。
【０１０９】
≪実施例１〜実施例１７≫
［混合処理工程］
原料鉱石としてのニッケル酸化鉱石と、鉄鉱石と、フラックス成分である珪砂及び石灰石、バインダー、及び炭素質還元剤（石炭粉、炭素含有量：８５質量％、平均粒径：約１９０μｍ）と、適量の水を添加しながら混合機を用いて混合して混合物を得た。炭素質還元剤は、原料鉱石であるニッケル酸化鉱石に含まれる酸化ニッケル（ＮｉＯ）と酸化鉄（Ｆｅ２Ｏ３）とを過不足なく還元するのに必要な量の合計値を１００質量％としたときに、３２％の割合となる量で含有させた。そして、混合機によって混合した原料を二軸混練機によって混練した。
【０１１０】
［混合物成形工程］
次に、得られた混合物を、パン型造粒機を用いて造粒して、φ１８±１．５ｍｍの球状のペレットとした。
【０１１１】
［還元処理工程］
【０１１２】
次に、図３に例示したような還元炉床炉１を用い、処理条件を変えて還元処理を行った。回転炉床炉１としては、図３に示すように、炉内が処理室１０ａ〜１０ｄの４つに分割されており、その炉外には、ペレットを乾燥する乾燥室２０と、還元物に対する２段階目の冷却処理を実行する２段階目の冷却室３０とが接続されているものを用いた。なお、回転炉床炉１において、処理室１０ａが予熱室であり、処理室１０ｂが還元室であり、処理室１０ｃが温度保持室であり、処理室１０ｄが１段階目の冷却室である。
【０１１３】
回転炉床炉１の炉床には、炉床と試料とが反応して剥がれなくなって回収不可となることを防ぐために、炉床と試料との反応を抑制する観点から、灰（主成分はＳｉＯ２、その他の成分としてＡｌ２Ｏ３、ＭｇＯ等の酸化物を少量含有する）を敷き詰めた。
【０１１４】
先ず、回転炉床炉１の炉外に接続された乾燥室２０にペレットを装入し、固形分が７０質量％程度、水分が３０質量％程度となるように、２５０℃〜３５０℃の熱風を混合物に吹き付けて乾燥処理を施した。なお、乾燥処理は、実質的に酸素を含まない窒素雰囲気下にて行った。下記表３に、乾燥処理後のペレットの固形分組成（炭素を除く）を示す。
【０１１５】
【表３】
2019007064.tif 000005
【０１１６】
続いて、乾燥処理後のペレットを、回転炉床炉１の予熱室（処理室１０ａ）に移行させ、予熱室内の温度を７００℃以上１２８０℃以下の範囲に保持して、ペレットに対する予熱処理を行った。
【０１１７】
続いて、炉床を回転させることで、予熱処理後のペレットを、還元室（処理室１０ｂ）、温度保持室（処理室１０ｃ）に順次移行させて、還元処理及び温度保持処理を行った。なお、還元物を高温保持する処理を行わない態様の実施例では、温度保持室を通過させるのみとした（下記表４中には温度保持温度を０℃と表記）。
【０１１８】
続いて、炉床を回転させることで、還元物を、１段階目の冷却室（処理室１０ｄ）に移行させ、１段階目の冷却処理を行った。１段階目の冷却処理では、還元物の温度が７００℃以上１２８０℃以下の範囲となるようにした。
【０１１９】
そして、１段階目の冷却処理を経た還元物を、回転炉床炉１に接続された２段階目の冷却室３０に移行させ、窒素を流しながら２段階目の冷却処理を施して大気中へ取り出した。なお、２段階目の冷却処理後の還元物の温度を回収時の温度（回収時温度）とした。
【０１２０】
≪評価≫
回収した試料について、ニッケルメタル率、メタル中のニッケル含有率を、ＩＣＰ発光分光分析器（ＳＨＩＭＡＺＵ  Ｓ−８１００型）により分析して算出した。なお、回収した各試料は、湿式処理よる粉砕後、磁力選別によってメタルを回収した。
【０１２１】
ここで、ニッケルメタル化率は下記（１）式により求め、メタル中ニッケル含有率は下記（２）式により求めた。
ニッケルメタル化率＝混合物中のメタル化したＮｉの量÷（ペレット中の全てのＮｉ量）×１００（％）    ・・・（１）式
メタル中ニッケル含有率＝混合物中のメタル化したＮｉの量÷（ペレット中のメタル化したＮｉとＦｅの合計量）×１００（％）    ・・・（２）式
【０１２２】
また、ニッケル酸化鉱石の投入量、その中のＮｉ含有割合、及び回収したＮｉ量から、Ｎｉメタル回収率を算出した。なお、Ｎｉメタル回収率は下記（３）式により求めた。
Ｎｉメタル回収率＝回収されたＮｉの量÷（投入した鉱石の量×鉱石中のＮｉ含有割合）×１００    ・・・（３）式
【０１２３】
【表４】
2019007064.tif 000006
【０１２４】
表４の結果に示されるように、還元処理を経て得られた還元物に対する冷却処理において、２段階にわたって段階的に処理を施した実施例１〜１７では、ニッケルメタル化率、メタル中ニッケル含有量、メタル回収率がいずれも高い値となり良好な結果が得られた。また、回収時温度は、６１０℃以上が維持され、回転炉床炉１全体が高い温度で保持されて、再加熱に要するエネルギーが抑えられ、効率的なニッケル製錬ができた。
【符号の説明】
【０１２５】
１    回転炉床炉
１０    領域
１０ａ，１０ｂ，１０ｃ，１０ｄ    処理室
２０    乾燥室
３０    ２段階目の冷却室
【図１】
2019007064.tif 000007
【図２】
2019007064.tif 000008
【図３】
2019007064.tif 000009